(57)【特許請求の範囲】
【請求項１】
織組織または編組織を有する地組織部とループパイル部とで構成されるループパイル布帛であって、前記のループパイル部に、艶消し剤を０．２重量％以下含有する繊維形成性熱可塑性ポリマーからなり、かつ単繊維横断面形状が、２箇所以上のくびれ部を有する断面扁平度２〜６の扁平断面である扁平断面ループ糸が含まれることを特徴とする防視認性ループパイル布帛。
【請求項２】
前記繊維形成性熱可塑性ポリマーがポリエステルである、請求項１に記載の防視認性ループパイル布帛。
【請求項３】
前記繊維形成性熱可塑性ポリマーに、有機系紫外線吸収剤がポリマー重量対比０．１〜５．０重量％含まれる、請求項１または請求項２に記載の防視認性ループパイル布帛。
【請求項４】
前記有機系紫外線吸収剤がベンゾオキサジン系紫外線吸収剤である、請求項３に記載の防視認性ループパイル布帛。
【請求項５】
前記扁平断面ループ糸が、撚数１０００Ｔ／ｍ以下のマルチフィラメントからなる、請求項１〜４のいずれかに記載の防視認性ループパイル布帛。
【請求項６】
前記扁平断面ループ糸が、総繊度４０〜５００ｄｔｅｘかつ単繊維繊度１〜４０ｄｔｅｘのマルチフィラメントからなる、請求項１〜５のいずれかに記載の防視0認性ループパイル布帛。
【請求項７】
前記ループパイル部において、ループ糸のコース密度が４０本／２．５４ｃｍ以上である、請求項１〜６のいずれかに記載の防視認性ループパイル布帛。
【請求項８】
前記地組織部が、艶消し剤を０．５重量％以下含有するポリエステル繊維で構成される、請求項１〜７のいずれかに記載の防視認性ループパイル布帛。
【請求項９】
波長２８０〜４００ｎｍの範囲の紫外線の透過率が２０％以下である、請求項１〜８のいずれかに記載の防視認性ループパイル布帛。
【請求項１０】
波長４００〜７００ｎｍの範囲の可視光線の透過率が３０％以上である、請求項１〜９のいずれかに記載の防視認性ループパイル布帛。
【請求項１１】
請求項１〜１０のいずれかに記載の防視認性ループパイル布帛を用いてなる、カーテン、ロールブラインド、およびパーテションからなる群より選択されるいずれかのインテリア用品。
【発明の詳細な説明】
【技術分野】
【０００１】
本発明は、採光性および防視認性に優れた防視認性ループパイル布帛およびインテリア用品に関する。
【背景技術】
【０００２】
従来、カーテンなどのインテリア分野において、防視認性（外部から室内の物品や人の動きがみえない性質）と採光性という、一般的には相反する特性が求められている。
このため、通常、室内側には厚手のドレープカーテン、窓側には薄手のレースカーテンを配し、夜間は厚手のドレープカーテンを閉め、日中は防視認性と採光性を得るために薄手のレースカーテンを閉めておくことが一般的である。しかるに、厚手のドレープカーテンでは採光性が乏しく、他方、薄手のレースカーテンでは、夜間はもとより昼間においても防視認性が十分でなく、その改善が望まれていた。
【０００３】
かかる問題を解決するため、例えば、酸化チタンなどの艶消し剤を含んだポリエステル繊維と黒原着ポリエステル繊維とを交織することにより得られる、光を反射・吸収する遮光カーテン（例えば、特許文献１）や、布帛の側面に光沢のある三角断面糸を編織成し、光沢のある側面に光があたると、反射光により目くらまし効果が発現するミラーカーテンや、布帛表面にコーテイング加工、ラミネート加工、アルミ蒸着加工、スパッタリング加工などの付加加工を施したもの（例えば、特許文献２）などが提案されている。
【０００４】
しかるに、布帛表面に付加加工を施したものや遮光カーテンにおいては、採光性が悪いために部屋内が重苦しい雰囲気になるという問題があった。他方、ミラーカーテンにおいては、採光性はあるものの特に夜間において防視認性が十分でなく、さらには三角断面の扁平部分によるぎらついた光沢があるという問題があった。
また、特許文献３や特許文献４では、異型断面繊維を用いて防視認性織物を得ることが提案されているが、防視認性の点でまだ満足とはいえなかった。
【０００５】
【特許文献１】特許第３１６７５８６号公報
【特許文献２】実開昭６２−１１３７８７号公報
【特許文献３】特開２００４−１６２１９４号公報
【特許文献４】特開２００７−１３１９８５号公報
【発明の開示】
【発明が解決しようとする課題】
【０００６】
本発明は上記の背景に鑑みなされたものであり、採光性および防視認性に優れた防視認性ループパイル布帛およびインテリア用品を提供することにある。
【課題を解決するための手段】
【０００７】
本発明者は上記の課題を達成するため鋭意検討した結果、地組織部とループパイル部とで構成されるループパイル布帛において、くびれ付扁平断面形状を有するループ糸でループパイル部を構成すると、地組織部が該ループ糸により被覆され、また同時に、ループ糸と地組織部との間に空隙が形成されるため、これらの相乗作用により優れた防視認性が得られることを見出し、さらに鋭意検討を重ねることにより本発明を完成するに至った。
【０００８】
かくして、本発明によれば「織組織または編組織を有する地組織部とループパイル部とで構成されるループパイル布帛であって、前記のループパイル部に、艶消し剤を０．２重量％以下含有する繊維形成性熱可塑性ポリマーからなり、かつ単繊維横断面形状が、２箇所以上のくびれ部を有する断面扁平度２〜６の扁平断面である扁平断面ループ糸が含まれることを特徴とする防視認性ループパイル布帛。」が提供される。
【０００９】
その際、前記繊維形成性熱可塑性ポリマーがポリエステルであることが好ましい。また、前記繊維形成性熱可塑性ポリマーに、有機系紫外線吸収剤がポリマー重量対比０．１〜５．０重量％含まれることが好ましい。その際、前記有機系紫外線吸収剤がベンゾオキサジン系紫外線吸収剤であることが好ましい。また、前記扁平断面ループ糸が、撚数１０００Ｔ／ｍ以下のマルチフィラメントからなることが好ましい。また、前記扁平断面ループ糸が、総繊度４０〜５００ｄｔｅｘかつ単繊維繊度１〜４０ｄｔｅｘのマルチフィラメントからなることが好ましい。また、前記ループパイル部において、ループ糸のコース密度が４０本／２．５４ｃｍ以上であることが好ましい。また、前記地組織部が、艶消し剤を０．５重量％以下含有するポリエステル繊維で構成されることが好ましい。
【００１０】
本発明の防視認性ループパイル布帛において、波長２８０〜４００ｎｍの範囲の紫外線の透過率が２０％以下であることが好ましい。また、波長４００〜７００ｎｍの範囲の可視光線の透過率が３０％以上であることが好ましい。
【００１１】
また、本発明によれば、前記の防視認性ループパイル布帛を用いてなる、カーテン、ロールブラインド、およびパーテションからなる群より選択されるいずれかのインテリア用品が提供される。
【発明の効果】
【００１２】
本発明によれば、採光性および防視認性に優れた防視認性ループパイル布帛およびインテリア用品が得られる。
【発明を実施するための最良の形態】
【００１３】
以下、本発明の実施の形態について詳細に説明する。
本発明のループパイル布帛は、織組織または編組織を有する地組織部と、該地組織部に織り込まれ、または編み込まれてなるループパイル部とで構成される。また、前記ループパイル部には、艶消し剤を０．２重量％以下含有する繊維形成性熱可塑性ポリマーからなり、かつ単繊維横断面形状が、２箇所以上のくびれ部を有する断面扁平度２〜６の扁平断面である扁平断面ループ糸が含まれる。
【００１４】
ここで、前記の繊維形成性熱可塑性ポリマーとしては、ポリエステル、ポリアミド、ポリ塩化ビニリデン、ポリプロピレンなどが例示される。なかでも、製造の容易さ、繊維強度、染色耐候などの点でポリエステルが好ましい。かかるポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種のグリコール、特に好ましくはエチレングリコールを主たるグリコール成分とするポリエステルが例示される。また、国際公開ＷＯ２００４／０６３４３５号パンフレットに開示されているように、チタン化合物とリン化合物を含む触媒を用いて得られたポリエステル、ケミカルまたはマテリアルリサイクルされたポリエステルでもよい。さらには、ポリ乳酸やステレオコンプレックスポリ乳酸などの脂肪族ポリエステルでもよい。
【００１５】
前記ポリエステルポリマーには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００１６】
かかるポリエステルは任意の方法によって合成される。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。
【００１７】
前記の繊維形成性熱可塑性ポリマーには、ポリマー重量に対して艶消し剤が０．２重量％以下（好ましくは０重量％）含まれることが肝要である。艶消し剤の含有量は少ないほど可視光線の透過率が高くなり好ましく、艶消し剤が含有されないことが最も好ましい。艶消し剤の含有量が０．２重量％よりも大きいと採光性性が損われ好ましくない。なお、かかる艶消し剤としては二酸化チタンが好ましい。
【００１８】
また、前記繊維形成性熱可塑性ポリマーに、有機系紫外線吸収剤がポリマー重量対比０．１〜５．０重量％含まれていると、十分な紫外線吸収性能が得られ好ましい。その際、有機系紫外線吸収剤の含有量が５．０重量％よりも大きいと、時間の経過とともに布帛が黄変してしまうおそれがある。逆に、有機系紫外線吸収剤の含有量が０．１重量％よりも小さいと、十分な紫外線吸収性能が得られないおそれがある。
【００１９】
前記の有機系紫外線吸収剤としては、ベンゾオキサジン系有機紫外線吸収剤、ベンゾフェノン系有機紫外線吸収剤、ベンゾトリアゾール系有機紫外線吸収剤、サリチル酸系有機紫外線吸収剤などが例示される。なかでも、紡糸の段階で分解しないという点からベンゾオキサジン系有機紫外線吸収剤が特に好ましい。なお、無機系紫外線吸収剤では、可視光線がフィラメントを透過する透過率が小さくなり採光性が損なわれ好ましくない。
【００２０】
かかるベンゾオキサジン系有機紫外線吸収剤としては、特開昭６２−１１７４４号公報に開示されたものが好適に例示される。すなわち、２−メチル−３，１−ベンゾオキサジン−４−オン、２−ブチル−３，１−ベンゾオキサジン−４−オン、２−フェニル−３，１−ベンゾオキサジン−４−オン、２，２’−エチレンビス（３，１−ベンゾオキサジン−４−オン）、２，２’−テトラメチレンビス（３，１−ベンゾオキサジン−４−オン）、２，２’−ｐ−フェニレンビス（３，１−ベンゾオキサジン−４−オン）、１，３，５−トリ（３，１−ベンゾオキサジン−４−オン−２−イル）ベンゼン、１，３，５−トリ（３，１−ベンゾオキサジン−４−オン−２−イル）ナフタレンなどである。
【００２１】
また、前記の金属酸化物系微粒子赤外線吸収剤の平均粒径（平均一次粒径）としては、０．５μｍ以下（より好ましくは０．００１〜０．１μｍ）であることが好ましい。該微粒子の平均粒径が０．５μｍよりも大きいと、ポリエステル繊維を紡糸する工程で断糸が発生したり、フィルターの目詰まりが発生するおそれがある。
【００２２】
なお、繊維形成性熱可塑性ポリマー中には、艶消し剤および有機系紫外線吸収剤以外に、本発明の目的を損なわない範囲内で必要に応じて、微細孔形成剤、カチオン可染剤、着色防止剤、熱安定剤、難燃剤、蛍光増白剤、着色剤、帯電防止剤、吸湿剤、抗菌剤、マイナスイオン発生剤等を１種又は２種以上を添加してもよい。
【００２３】
また、前記ループ糸の単繊維横断面形状が、２箇所以上（好ましく３〜４個、特に好ましくは３個）のくびれ部を有する断面扁平度２〜６（好ましくは３〜５）の扁平断面であることが肝要である。ここで、断面扁平度とは、図１に示す、長辺の長さ（Ｂ）と短辺の長さ（Ｃ１）との比（Ｂ／Ｃ１）である。また、くびれ部とは図１に模式的に示すように、短辺の長さが短くなっている部分のことである。かかるくびれ部において、凹部の深さとしては、短辺の長さの最大値と最小値の比（Ｃ１／Ｃ２）で、１．０５以上（好ましくは１．１以上、特に好ましくは１．１〜１．４）となる深さであることが好ましい。なお、図１は、くびれ部が３個所の場合を例示するものである。
【００２４】
ループ糸の単繊維横断面形状がこのようなくびれつき扁平断面であると、図２に模式的に示すように、ループ糸は、緻密かつワイドに広がった構造を有しながら地組織部を被覆する。また同時に、ループ糸と地組織部との間に空隙が形成される。そしてその結果、光がループパイル部表面で乱反射し、また、透過光は前記空隙で屈折するため、採光性を損なうことなく優れた防視認効果が得られる。  
なお、ループ糸の全重量に対して４０重量％以下であれば、前記以外のループ糸が含まれていてもさしつかえない。
【００２５】
本発明の防視認性ループパイル布帛において、地組織部は、艶消し剤をポリマー重量に対して０．５重量％以下（好ましくは０．１〜０．５重量％）含有するポリエステルからなるポリエステル繊維で構成されることが好ましい。地組織部がかかるポリエステル繊維で構成されていると、採光性を損なうことなく優れた防視認効果が得られやすく好ましい。なお、かかるポリエステル繊維は、艶消し剤の含有量を除いて、前記ポリエステルと同様のポリエステルからなるポリエステル繊維でよい。
【００２６】
本発明の防視認性ループパイルは例えば、以下の方法により製造することができる。まず、ループ糸用糸条として、例えば、固有粘度が０．５５〜０．８０の、艶消し剤を０．２重量％以下含有するポリエステルを、２箇所以上のくびれ部を有する断面扁平度２〜６の扁平断面に対応する紡糸口金から溶融紡糸し、２０００〜４３００ｍ／分の速度で未延伸糸（中間配向糸）として一旦巻き取り、延伸してもよいし、巻き取る前に延伸してもよい。また、中間配向糸を、１８０〜２００℃に加熱されたヒーターを用いて、弛緩状態（オーバーフィード１．５〜１０％）で熱処理することにより、加熱下で自己伸長性を有する未延伸糸（中間配向糸）としてもよい。
【００２７】
かかるループ糸用糸条において、繊維形態としては、特に限定されず、長繊維でも短繊維でもよい。なかでも、ループ糸が緻密かつワイドに広がった構造を有しながら地組織部を被覆する上で、無撚または甘撚りされた長繊維（マルチフィラメント）が好ましく例示される。特に、撚数が１０００Ｔ／ｍ以下（より好ましくは２００Ｔ／ｍ以下、特に好ましくは無撚）であることが好ましい。
【００２８】
該ループ糸用糸条は、仮撚捲縮加工や、タスラン加工やインターレース加工などの空気加工が施されたものでもよい。該ループ糸用糸条の総繊度、単糸繊度、フィラメント数については、特に限定されないが、風合いの点で、総繊度３０〜４００ｄｔｅｘ（より好ましくは５０〜２００ｄｔｅｘ）、単糸繊度０．５〜５ｄｔｅｘ（より好ましくは１〜４ｄｔｅｘ）、フィラメント数２０〜１００本の範囲が適当である。
【００２９】
一方、地組織部用糸条は、例えば、固有粘度が０．５５〜０．８０の、艶消し剤を０．５重量％以下含有するポリエステルを、通常の紡糸口金から溶融紡糸し、２０００〜４３００ｍ／分の速度で未延伸糸（中間配向糸）として一旦巻き取り、延伸してもよいし、巻き取る前に延伸してもよい。また、中間配向糸を、１８０〜２００℃に加熱されたヒーターを用いて、弛緩状態（オーバーフィード１．５〜１０％）で熱処理することにより、加熱下で自己伸長性を有する未延伸糸（中間配向糸）としてもよい。
【００３０】
かかる地組織部用糸条において、繊維形態としては、特に限定されず、長繊維でも短繊維でもよい。なかでも、ループ糸が緻密かつワイドに広がった構造を有しながら地組織部を被覆する上で、無撚または甘撚りされた長繊維（マルチフィラメント）が好ましく例示される。特に、撚数が１０００Ｔ／ｍ以下（より好ましくは２００Ｔ／ｍ以下、特に好ましくは無撚）であることが好ましい。
【００３１】
該地組織部用糸条は、仮撚捲縮加工や、タスラン加工やインターレース加工などの空気加工が施されたものでもよい。該糸条の総繊度、単糸繊度、フィラメント数については、特に限定されないが、風合いの点で、総繊度３０〜４００ｄｔｅｘ（より好ましくは５０〜２００ｄｔｅｘ）、単糸繊度０．５〜５ｄｔｅｘ（より好ましくは１〜４ｄｔｅｘ）、フィラメント数２０〜１００本の範囲が適当である。
【００３２】
次いで、前記ループ糸用糸条と地組織部用糸条とを用いて、織組織または編組織を有する地組織部とループパイル部とで構成されるループパイル布帛を製編織する。その際、編織組織に制限はなく、例えば、経パイル織物、緯パイル織物、シンカーパイル編物、ラッセル編物、トリコットパイル編物などが例示される。なかでも、レースカーテンは意匠性が重要であるので、ラッセル編物が好ましい。
【００３３】
かかるループパイル布帛には、アルカリ減量加工や常法の染色仕上げ加工が施されてもよい。さらには、常法の吸水加工、撥水加工、起毛加工、さらには、紫外線遮蔽あるいは制電剤、抗菌剤、消臭剤、防虫剤、蓄光剤、再帰反射剤、マイナスイオン発生剤等の機能を付与する各種加工を付加適用してもよい。
【００３４】
かくして得られたループパイル布帛において、図２に示すループ長すなわちループ糸の地組織に対する長さが２．０ｍｍ以上（好ましくは２．０〜１０．０ｍｍ）であることが好ましい。該ループ長を２．０ｍｍ以上にすることにより、ループ糸と地組織部との間に空隙ができやすく、優れた防視認性がえられやすい。
【００３５】
また、前記ループパイル布帛において、布帛が編物組織を有する場合は、ループ糸のコース密度が４０本／２．５４ｃｍ以上、かつウエール密度が１２本／２．５４ｃｍ以上であると、地組織部を被覆するループ糸が多くなるため、優れた防視認性がえられやすく好ましい。特に、ループ糸のコース密度をＣ（本／２．５４ｃｍ）、ループ糸用糸条の総繊度をＤ（ｄｔｅｘ）とするとき、（Ｄ）１／２×Ｃが５００以上（より好ましくは５００〜９００）であることが好ましい。（Ｄ）１／２×Ｃが５００未満では、隣り合うループ糸間の空隙が大きくなるため光が通りやすく、十分な防視認性がえられないおそれがある。逆に、（Ｄ）１／２×Ｃが９００よりも大きいと採光性が損われるおそれがある。
【００３６】
本発明のループパイル布帛において、光がループパイル部表面で乱反射し、また、透過光は前記空隙で屈折するため優れた防視認性を奏する。また同時に、ループ糸に艶消し剤があまり含まれていないため、優れた採光性を奏する。その際、採光性としては、波長４００〜７００ｎｍの範囲の可視光線の透過率が３０％以上であることが好ましい。また、ループ糸や地組織部用糸条に有機系紫外線吸収剤が含まれる場合には、優れた紫外線カット性を呈する。その際、かかる紫外線カット性としては、波長２８０〜４００ｎｍの範囲の紫外線の透過率で２０％以下であることが好ましい。
【００３７】
また、本発明によれば、前記の防視認性ループパイル布帛を用いてなる、カーテン、ロールブラインド、およびパーテションからなる群より選択されるいずれかのインテリア用品が提供される。かかるインテリア用品は、前記の防視認性ループパイル布帛を用いてなるものなので、採光性（可視光線透過性）および防視認性にすぐれる。
【実施例】
【００３８】
次に本発明の実施例及び比較例を詳述するが、本発明はこれらによって限定されるものではない。なお、実施例中の各測定項目は下記の方法で測定した。  
＜（Ｄ）１／２×Ｃ＞
ループ糸のコース密度Ｃ（本／２．５４ｃｍ）と、ループ糸用糸条の総繊度Ｄ（ｄｔｅｘ）とから（Ｄ）１／２×Ｃを算出した。
＜紫外線透過率＞
島津製作所製分光光度計ＭＰＣ−３１００で透過率を測定し２８０〜４００ｎｍの範囲の紫外線透過率を算出した。紫外線透過率が小さいほど紫外線吸収性が大きく良好である。  
＜可視光線反射率＞
島津製作所製分光光度計ＭＰＣ−３１００で透過率を測定し４００〜７００ｎｍの範囲の可視光線透過率を算出した。  
＜防視認性＞
昼間の測定方法としては、室内８０Ｗ蛍光灯７００ｌｘの環境下で防視認性織物から２０ｃｍ離れた位置に視認物を置き、該織物をはさんだ室外（昼間太陽光１０万ｌｘ）に該織物から３０ｃｍ離れた位置に評価者を置き、評価者が前記視認物を確認できるかどうか目視判定した。判定基準は、視認物が判明できる場合を◎、わずかに判明できる場合を○、視認物を判明できる場合を×とする。  
また、夜間の測定方法としては、室内８０Ｗ蛍光灯７００ｌｘの環境下で防視認性織物から２０ｃｍ離れた位置に視認物を置き、該織物をはさんだ室外（夜間０．２ｌｘ）に該織物から３０ｃｍ離れた位置に評価者を置き、評価者が前記視認物を確認できるかどうか目視判定した。判定基準は、昼間の測定方法と同様とした。  
＜総合評価＞
非常に優れているものを◎、優れているものを○、劣るものを×とした。  
【００３９】
［実施例１］  
特開昭６２−１１７４４号公報に記載された方法で合成された２，２’−ｐ−フェニレンビス（３，１−ベンゾオキサジン−４−オン）有機系紫外線吸収剤を１．０重量％含み、艶消し剤を含まないポリエチレンテレフタレートを４つ山扁平断面（凹部６個所）に穿孔された口金より、紡糸温度３００℃で紡出し、４０００ｍ／ｍｉｎで引き取り、一旦巻き取ることなく引き続き１．３倍に延伸し、フィラメントの横断面形状が図１に示すような、くびれ部（短辺の長さＣの最大／最小＝１．２）を３個所有する扁平断面（断面扁平度３．２）のループ糸用ポリエステルマルチフィラメント１６７ｄｔｅｘ／６０ｆｉｌを得た。有機系紫外線吸収剤を含まずかつ艶消し剤を０．３重量％含むポリエチレンテレフタレートを常法により紡糸、延伸して地組織部用ポリエステルマルチフィラメント５６ｄｔｅｘ／２４ｆｉｌを得た。   
【００４０】
次いで、表１の実施例１の欄に示す糸使い及び組織と密度で３枚筬の経編地を編成した。そして、常法の染色加工を施すことにより、（Ｄ）１／２×Ｃ＝６０７  の防視認性ループパイル布帛を得た。  
該防視認性ループパイル布帛において、紫外線透過率１５％、可視光透過率５０％、防視認性（昼間）◎、防視認性（夜間）◎、総合評価◎であった。  
【００４１】
［実施例２］  
表１の実施例２の欄に示す糸使い及び組織と密度で３枚筬の経編地を編成した。そして、常法の染色加工を施すことにより、（Ｄ）１／２×Ｃ＝８３０  の防視認性ループパイル布帛を得た。  
該防視認性ループパイル布帛において、紫外線透過率１０％、可視光透過率３０％、防視認性（昼間）◎、防視認性（夜間）◎、総合評価◎であった。  
【００４２】
［実施例３］  
実施例１において、ループ糸用ポリエステルマルチフィラメントに有機系紫外線吸収剤を含ませないこと以外は、実施例１と同様に製織・染色加工することにより、防視認性ループパイル布帛を得た。  
該防視認性ループパイル布帛において、紫外線透過率５０％、可視光透過率５０％、防視認性（昼間）◎、防視認性（夜間）◎、総合評価○であった。  
【００４３】
［比較例１］  
実施例１において、ループ糸用ポリエステルマルチフィラメントの横断面形状を、くびれ部のないフラット扁平断面（断面扁平度３．２）に変える以外は実施例１と同様にして、防視認性ループパイル布帛を得た。  
該防視認性ループパイル布帛において、紫外線透過率１５％、可視光透過率５０％、防視認性（昼間）○、防視認性（夜間）×、総合評価×であった。  
【００４４】
【表１】
0005069588.tif 000002
【産業上の利用可能性】
【００４５】
本発明によれば、採光性および防視認性に優れた防視認性織物およびインテリア用品が得られ、その工業的価値は極めて大である。
【図面の簡単な説明】
【００４６】
【図１】本発明の防視認性ループパイル布帛において、ループ糸のくびれ部を有する扁平断面形状を模式的に例示したものである。
【図２】本発明の防視認性ループパイル布帛において、ループパイル部を模式的に例示したものである。
【符号の説明】
【００４７】
１  くびれ部
【図１】
0005069588.tif 000003
【図２】
0005069588.tif 000004